ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глину 70,0-80,0; дробленый шунгит 15,0-20,0; отходы минеральной ваты 5,0-10,0 [1].
Задачей изобретения является повышение морозостойкости пористого заполнителя.
Технический результат достигается тем, что шихта для производства пористого заполнителя, содержащая глину, дополнительно содержит отходы производства кальцинированной соды в виде шлама с влажностью 25-60%, содержащего тонкодисперсные частицы карбоната кальция, при следующем соотношении компонентов, мас.%: глина 60,0-90,0; указанные отходы производства кальцинированной соды 10,0-40,0.
В таблице приведены составы шихты для производства пористого заполнителя.
Таблица
Компоненты
Состав, мас.%:
1
2
Глина
60,0
90,0
Отходы производства кальцинированной соды в виде шлама с влажностью 25%
40,0
-
отходы производства кальцинированной соды в виде шлама с влажностью 25-60%
-
10,0
Морозостойкость, циклы
80-90
100-110
В составе шихты для производства пористого заполнителя используют любые легкоплавкие глины; отходы производства кальцинированной соды в виде шлама с влажностью 25-60%, содержащего тонкодисперсные частицы карбоната кальция, а также карбоната магния, гидроксидов кальция и магния, примеси гипса и хлоридов кальция, натрия, аммония и глинистых соединений [2].
Компоненты сырьевой смеси дозируют в требуемых количествах и смешивают. Влажность шихты выбирают в пределах 18-23% и формуют из нее гранулы размером 20-40 мм, которые сушат до влажности не более 6% и обжигают при температуре 1000-1150°С.
Источник информации
1. SU 1209642 A1, 1986.
2. Оратовская А.А., Синицын Д.А., Галеева Л.Ш. Бабков В.В., Шагов А.А. Использование отходов производства кальцинированной соды для получения известьсодержащих вяжущих и строительных материалов на их основе // Строительные материалы. - 2012. - №2. - С.52-53.